(57)【特許請求の範囲】
【請求項１】
ナイロン６を主成分とするＸ層と、ナイロン１２を主成分とするＹ層とが、Ｙ／Ｘ／Ｙの層構成をなす基材フィルムの少なくとも片面に、疎水性ポリエステル樹脂に二重結合を有する酸無水物を含む少なくとも１種以上の重合性不飽和単量体がグラフトされた自己架橋性ポリエステル系グラフト共重合体を主成分とする樹脂組成物からなる接着改質層が積層されてなり、
ナイロン１２の吸水率（ｂ）とナイロン６の吸水率（ａ）との比、（ｂ）／（ａ）が０．２以下であることを特徴とする易接着性ポリアミドフィルム。
【請求項２】
重合性不飽和単量体が、マレイン酸無水物とスチレンであることを特徴とする請求項１記載の易接着性ポリアミドフィルム。
【請求項３】
接着改質層が、自己架橋性ポリエステル系グラフト共重合体を含有する塗布液を、未延伸または一軸延伸された基材フィルムに塗布、乾燥した後、当該フィルムを一軸またはそれ以上で延伸し、熱固定することにより形成されてなる層であることを特徴とする請求項１記載の易接着性ポリアミドフィルム。
【発明の詳細な説明】
【０００１】
【発明の属する技術分野】
本発明は、耐屈曲疲労性、透明性を損なうことなく、寸法安定性に優れ、更には、湿潤下における接着性に優れた易接着性ポリアミドフィルムに関する。
【０００２】
【従来の技術】
従来から、ポリアミド系樹脂フィルムは靱性や耐屈曲性等を含めた機械的特性、光学特性、熱的特性、ガスバリア性等に優れているため、包装用途を初めとして様々な用途に広く用いられている。そのうち、例えば包装袋として使用する際には、一般的には二軸延伸ポリアミドフィルムの少なくとも片面に接着改質層を設け、必要に応じて印刷や有機バリア層、無機あるいは金属蒸着層を施し、さらに接着剤層を設けた上へ、ドライラミネート法あるいは押出ラミネート法によりシーラント層を設ける等してポリアミドフィルムの積層体とし、この積層体を用いて袋を作成し、内容物を充填後開口部をヒートシールして、たとえば味噌や醤油等の調味料、スープやレトルト食品等の水分含有食品あるいは薬品等包装して一般消費者に提供している。
【０００３】
【発明が解決しようとする課題】
ところが上記従来のポリアミドフィルムには、ポリアミド系樹脂自体の特性に由来する吸湿性が高く、吸湿による基材ポリアミドフィルムの寸法変化が大きいという難点があるため、積層体各層へ水分が浸入した場合、各層が基材フィルムの寸法変化に追従できず、層間の接着力が著しく低下し、包装袋として使用した場合、破袋の原因となる。例えばレトルト食品を沸水処理あるいは、レトルト処理する際は一層破袋しやすくなる。
【０００４】
ところで、接着改質層材料として数多くの材料が提案されている。中でも、ポリエステルを中心とした比較的極性が高いフィルムに対しては、水溶性あるいは水分散性のポリエステル系樹脂あるいはアクリル系樹脂を用いることが提案されている（特開昭５４−４３０１７号公報、特公昭４９−１０２４３号公報、特開昭５２−１９７８６号公報、特開昭５２−１９７８７号公報等）。しかし、これらをポリアミドフィルムに応用した場合、上記ポリエステル系樹脂はフィルムを巻いてロールとしたとき、ブロッキングを起こしやすいという欠点があり、また上記アクリル系樹脂は接着性に劣るという欠点がある。そこで、これらの欠点を改善する目的で、上記ポリエステル系樹脂と上記アクリル系樹脂を混合して用いることが提案されている（特開昭５８−１２４６５１号公報）が、欠点の改善は十分とは言い難い。
【０００５】
更に、グラフト変性を中心とした種々の変性ポリエステルを使用することも提案されている。例えば、特開平２−３３０７号公報、特開平２−１７１２４３号公報、特開平２−３１００４８号公報では、水溶性あるいは水分散できる親水基含有ポリエステル樹脂に不飽和結合含有化合物をグラフト化させた樹脂が、ポリエステルフィルムのプライマーとして好適であることが開示されている。しかし、この様に、ポリエステル樹脂中に予め共重合等で親水基を含有させた樹脂のグラフト変性では、高度の接着性、耐水性がない。
【０００６】
また、特開平３−２７３０１５号公報、特公平３−６７６２６号公報でも、ポリエステルのグラフト変性樹脂がポリエステルフィルムのプライマーとして有用であることが開示されている。しかし、これらの樹脂についても、ポリアミドフィルムで使用した場合、凝集力に乏しいため、乾燥状態での接着性は向上するものの湿潤下での接着性は乏しく、特に２次加工、３次加工と多加工になるにつれ、膜のはがれ、キズがつく等の問題があるのが現状である。
【０００７】
本発明は、上記の欠点を解決しようとするものであり、その目的は、耐屈曲疲労性、透明性を損なうことなく、寸法安定性に優れ、湿潤下においても接着性に優れた易接着性ポリアミドフィルムを提供することにある。
【０００８】
【課題を解決するための手段】
本発明は、上記目的を達成するために鋭意検討した結果、低吸水性である特定のポリアミド系樹脂と、元々耐衝撃性、耐屈曲ピンホール性が比較的良好な特定の脂肪族ポリアミド樹脂を積層した基材フィルムを使用することで耐衝撃性を損なうことなく、透明性および寸法安定性に優れ、更には特定の組成物からなる接着改質層を形成することにより湿潤時においても高い接着力を有する事を見い出し、本発明に至った。即ち、本発明は以下の通りである。
【０００９】
(1) ナイロン６およびナイロン６６からなる群より選択される少なくとも１つの脂肪族ポリアミド樹脂（Ａ）を主成分とするＸ層と、ナイロン１２、ナイロン６１２およびナイロン６／１２共重合体からなる群より選択される少なくとも１つの脂肪族ポリアミド樹脂（Ｂ）を主成分とするＹ層とが、Ｘ／ＹまたはＹ／Ｘ／Ｙの層構成をなす基材フィルムの少なくとも片面に、疎水性ポリエステル樹脂に二重結合を有する酸無水物を含む少なくとも１種以上の重合性不飽和単量体がグラフトされた自己架橋性ポリエステル系グラフト共重合体を主成分とする樹脂組成物からなる接着改質層が積層されてなることを特徴とする易接着性ポリアミドフィルム。
(2) 重合性不飽和単量体が、マレイン酸無水物とスチレンである上記(1) 記載の易接着性ポリアミドフィルム。
(3) 脂肪族ポリアミド樹脂（Ｂ）の吸水率（ｂ）と脂肪族ポリアミド樹脂（Ａ）の吸水率（ａ）との比、（ｂ）／（ａ）が０．５以下ある上記(1) 記載の易接着性ポリアミドフィルム。
(4) 接着改質層が、自己架橋性ポリエステル系グラフト共重合体を含有する塗布液を、未延伸または一軸延伸された基材フィルムに塗布、乾燥した後、当該フィルムを一軸またはそれ以上で延伸し、熱固定することにより形成されてなる層である上記(1) 記載の易接着性ポリアミドフィルム。
【００１０】
【発明の実施の形態】
以下、本発明を詳細に説明する。本発明の易接着性ポリアミドフィルムは、特定の基材フィルムの少なくとも片面に、特定の組成からなる接着改質層が積層されてなる。
【００１１】
（基材フィルム）
本発明においては、基材フィルムは、脂肪族ポリアミド樹脂（Ａ）を主成分とするＸ層と脂肪族ポリアミド樹脂（Ｂ）を主成分とするＹ層とが、Ｘ／ＹまたはＹ／Ｘ／Ｙの層構成をなすフィルムである。
【００１２】
脂肪族ポリアミド系樹脂（Ａ）は、元々耐衝撃性、耐屈曲ピンホール性が比較的良好なナイロン６および／またはナイロン６６であり、脂肪族ポリアミド樹脂（Ｂ）は、低吸水性であるナイロン１２、ナイロン６１２、ナイロン６／６６共重合体、ナイロン６／１２共重合体からなる群より少なくとも１つ選択される。
【００１３】
また、本発明においては、脂肪族ポリアミド樹脂（Ｂ）の吸水率（ｂ）と脂肪族ポリアミド樹脂（Ａ）の吸水率（ａ）との比、（ｂ）／（ａ）が好ましくは０．５以下、より好ましくは０．３以下、特に好ましくは０．２以下である。この比が０．５を超えると、本発明の易接着性ポリアミドフィルムを例えば食品の包装袋として使用した場合、ボイル処理、レトルト処理等の加熱処理後のＸ層の寸法変化が大きく、破袋の原因となる。言うまでもなく、脂肪族ポリアミド樹脂（Ａ）および脂肪族ポリアミド樹脂（Ｂ）の選択は、比（ｂ）／（ａ）が０．５以下となるように行われることが好ましい。
【００１４】
基材フィルムがＸ／ＹまたはＹ／Ｘ／Ｙで、各層を構成する樹脂の吸水率比が上記の範囲であると、当該基材の吸水による寸法変化が少なく安定であり、従って、このような基材フィルムを用いた易接着性ポリアミドフィルムの包装袋をボイル処理またはレトルト処理しても、破袋しにくいと考えられる。また、脂肪族ポリアミド樹脂をＸ層およびＹ層の成分として使用するので、易接着性ポリアミドフィルムの落下衝撃や屈曲に対する強度が大きい。
【００１５】
また、本発明においては、上記基材フィルムは耐屈曲性をさらに向上させる点から、耐屈曲疲労性改良剤を含有してもよく、例えば、ブロックポリエステルアミド、ブロックポリエーテルアミド、ポリエーテルエステルアミド系エラストマー、ポリエステル系エラストマー、変性エチレンプロピレンゴム、変性アクリル等のエラストマーやエチレン／アクリレート共重合体が例示される。耐屈曲疲労性改良剤は、Ｘ層、Ｙ層のいずれに含有されていてもよく、また両方に含有されていてもよい。
【００１６】
また、本発明においては、フィルム同士のブロッキング防止や滑り性向上のため、上記基材フィルムに、粒子系滑剤や有機系潤滑剤のような滑り性付与剤を適量添加しても良い。粒子系滑剤としては、例えば、シリカ、アルミナや炭酸カルシウム等の無機微粒子や架橋アクリル粒子、架橋ポリスチレン粒子等の有機微粒子が挙げられる。また、有機系潤滑剤としては、例えば、ステアリン酸アマイド、ベヘン酸アマイド、エルカ酸アマイド、Ｎ−ステアリルステアリン酸アマイド、エチレンビスべへン酸アマイド、エチレンビスステアリン酸アマイド等の高級脂肪酸アマイドや脂肪酸金属塩、脂肪酸エステル等が挙げられる。なお、粒子系滑剤、有機系潤滑剤それぞれ単独で使用しても良いし、場合によっては両者を併用しても構わない。また、これら粒子系滑剤や有機系潤滑剤は、Ｘ層、Ｙ層のどちらか片方に添加しても良いし、両方ともに添加しても良い。
【００１７】
上記の粒子系滑剤や有機系潤滑剤は、基材フィルム中、好ましくは０．０５〜１．０重量％、より好ましくは０．１５〜０．７重量％含有される。この含有量が０．０５重量％未満ではフィルムの易滑性が不十分となり、１．０重量％を超えると基材フィルムの透明性が劣る傾向にある。本発明においては、上記の粒子系滑剤や有機系潤滑剤は１種でも２種以上使用してもよい。また粒子系滑剤と有機系潤滑剤を併用してよい。２種以上の粒子系滑剤や有機系潤滑剤を併用することは、透明性と易滑性のバランスをとる上で好ましい実施態様であって、推奨される微粒子の配合方法である。
【００１８】
本発明においては、粒子系滑剤および／または有機系潤滑剤の平均粒子径が０．５〜５．０μｍ、特に、１．０〜４．０μｍのものを用いるのが好ましい。平均粒子径が０．５μｍ未満では基材フィルムに充分な易滑性が付与できず、逆に５．０μｍを超えると基材フィルムの透明性が劣ったり半調印刷性が低下するので好ましくない。
【００１９】
本発明においては、目的、性能を損なわない限り、基材フィルムに各種添加剤をさらに配合してもよく、例えば、酸化防止剤、耐光剤、ゲル化防止剤、滑剤、有機系潤滑剤、顔料、帯電防止剤、界面活性剤等を配合することができる。
【００２０】
当該基材フィルムは公知の製造方法により製造することができる。即ち、各層を構成する樹脂組成物を別々の押出機を用いて溶融し、共押出により製造する方法、各層を構成する樹脂組成物をラミネートにより積層する方法、およびこれらを組み合わせた方法等を採用することができる。さらに、当該基材ポリアミドフィルムは、未延伸のままあるいは延伸された状態のどちらでも使用することができるが、フィルムの加工適性を向上させる点で、一軸または二軸方向に延伸して使用することが望ましい。延伸方法としては、テンター式遂次二軸延伸方法、テンター式同時二軸延伸方法、チューブラー法等の公知の方法を用いることができる。基材フィルムにおけるＸ層とＹ層の厚み比率は特に規定しない。
【００２１】
（接着改質層）
本発明の易接着性ポリアミドフィルムは、上記の基材フィルムの少なくとも片面に、接着改質層が積層されてなるものであり、この接着改質層は疎水性ポリエステル樹脂に少なくとも１種以上の重合性不飽和単量体がグラフトされた自己架橋性ポリエステル系グラフト共重合体を主成分とする樹脂組成物からなる。なお、本発明において「グラフト重合」とは、幹ポリマー主鎖に当該主鎖とは異なる重合体からなる枝ポリマーを導入することである。
【００２２】
本発明でいう接着性とは、９０°水付け剥離時の接着性が２００ｇ／１５ｍｍ以上のものを意味する。好ましくは２５０ｇ／１５ｍｍ以上、特に好ましくは３００ｇ／１５ｍｍ以上である。
【００２３】
疎水性ポリエステル
本発明で使用される疎水性ポリエステル樹脂とは、本来それ自身で水に分散または溶解しない本質的に水不溶性であるポリエステル樹脂である。水に分散または溶解するポリエステル樹脂をグラフト重合に使用すると、本発明の易接着性ポリアミドフィルムの接着性、耐水性が悪くなる。
【００２４】
疎水性ポリエステル樹脂のジカルボン酸成分は、芳香族ジカルボン酸６０〜９９．５モル％、脂肪族ジカルボン酸および／または脂環族ジカルボン酸０〜４０モル％、重合性不飽和二重結合を有するジカルボン酸０．５〜１０モル％であることが好ましい。芳香族ジカルボン酸が６０モル％未満である場合や脂肪族ジカルボン酸および／または脂環族ジカルボン酸が４０モル％を超える場合は、本発明の易接着性ポリアミドフィルムの接着強度が低下するおそれがある。
【００２５】
また、重合性不飽和二重結合を有するジカルボン酸が０．５モル％未満の場合、後にグラフト重合される重合性不飽和単量体の効率的なグラフト重合が行われにくくなり、逆に１０モル％を超える場合は、グラフト重合反応の後期に粘度が上昇しすぎて、反応の均一な進行を妨げるので好ましくない。より好ましくは、芳香族ジカルボン酸７０〜９８モル％、脂肪族ジカルボン酸および／または脂環族ジカルボン酸０〜３０モル％、重合性不飽和二重結合を有するジカルボン酸２〜７モル％である。
【００２６】
芳香族ジカルボン酸としては、例えば、テレフタル酸、イソフタル酸、オルソフタル酸、ナフタレンジカルボン酸、ビフェニルジカルボン酸等が挙げられる。５−ナトリウムスルホイソフタル酸等の親水性含有ジカルボン酸を使用すると接着改質層の耐水性が低下するので用いない方が好ましい。脂肪族ジカルボン酸としては、例えば、コハク酸、アジピン酸、アゼライン酸、セバシン酸、ドデカンジカルボン酸、ダイマー酸等が挙げられる。脂環族ジカルボン酸としては、例えば、１，４−シクロへキサンジカルボン酸、１，３−シクロヘキサンジカルボン酸、１，２−シクロヘキサンジカルボン酸とその酸無水物等が挙げられる。
【００２７】
重合性不飽和二重結合を有するジカルボン酸としては、フマル酸、マレイン酸、無水マレイン酸、イタコン酸、シトラコン酸等のα，β−不飽和ジカルボン酸；２，５−ノルボルネンジカルボン酸無水物、テトラヒドロ無水フタル酸等の脂環族ジカルボン酸等が挙げられ、これらの中でも、重合性の点から、フマル酸、マレイン酸、２，５−ノルボルネンジカルボン酸が好ましい。
【００２８】
疎水性ポリエステル樹脂のグリコール成分としては、炭素数２〜１０の脂肪族グリコール、炭素数６〜１２の脂環族グリコール、エーテル結合含有グリコールが挙げられる。炭素数２〜１０の脂肪族グリコールとしては、例えば、エチレングリコール、１，２−プロピレングリコール、１，３−プロパンジオール、１，４−ブタンジオール、１，５−ペンタンジオール、ネオペンチルグリコール、１，６−ヘキサンジオール、３−メチル−１，５−ペンタンジオール、１，９−ノナンジオール、２−エチル−２−ブチルプロパンジオール等が挙げられ、炭素数６〜１２の脂環族グリコールとしては、例えば、１，４−シクロヘキサンジメタノール等が挙げられる。
【００２９】
エーテル結合含有グリコールとしては、例えば、ジエチレングリコール、トリエチレングリコール、ジプロピレングリコール、さらにはビスフェノール類の二つのフェノール性水酸基にエチレンオキサイドまたはプロピレンオキサイドを付加して得られるグリコール類〔例えば２，２−ビス（４−ヒドロキシエトキシフェニル）プロパン等〕等が挙げられる。ポリエチレングリコール、ポリプロピレングリコール、ポリテトラメチレングリコールも必要により使用し得る。
【００３０】
疎水性ポリエステル樹脂は、０〜５モル％の３官能以上のポリカルボン酸および／またはポリオールを共重合成分することもできる。３官能以上のポリカルボン酸としては、例えば、（無水）トリメリット酸、（無水）ピロメリット酸、（無水）ベンゾフェノンテトラカルボン酸、トリメシン酸、エチレングリコールビス（アンヒドロトリメリテート）、グリセロールトリス（アンヒドロトリメリテート）等が挙げられる。３官能以上のポリオールとしては、例えば、グリセリン、トリメチロールエタン、トリメチロールプロパン、ペンタエリスリトール等が挙げられる。３官能以上のポリカルボン酸やポリオールは、それぞれ全ジカルボン酸成分あるいは全グリコール成分中、好ましくは０〜５モル％、より好ましくは０〜３モル％の範囲で共重合されるが、５モル％を超えると重合時のゲル化が起こりやすく、好ましくない。
【００３１】
また、疎水性ポリエステル樹脂の分子量は、重量平均分子量で５０００〜５００００の範囲が好ましい。当該分子量が５０００未満の場合、本発明の易接着性ポリアミドフィルムの接着強度が低下するおそれがあり、逆に５００００を超えると重合時のゲル化等の問題が起きるおそれがある。
【００３２】
重合性不飽和単量体
疎水性ポリエステル樹脂にグラフト重合される重合性不飽和単量体としては、例えば、フマル酸；フマル酸モノエチル、フマル酸ジエチル、フマル酸ジブチル等のフマル酸のモノエステルまたはジエステル類；マレイン酸とその無水物；マレイン酸モノエチル、マレイン酸ジエチル、マレイン酸ジブチル等のマレイン酸のモノエステルまたはジエステル類；イタコン酸とその無水物；イタコン酸のモノエステルまたはジエステル類；フェニルマレイミド等のマレイミド類；スチレン、α−メチルスチレン、ｔ−ブチルスチレン、クロロメチルスチレン、ビニルトルエン、ジビニルベンゼン等のスチレン誘導体や、アクリル重合性単量体として、例えば、アルキル（メタ）アクリレート（アルキル基としてはメチル基、エチル基、ｎ−プロピル基、イソプロピル基、ｎ−ブチル基、イソブチル基、ｔ−ブチル基、２−エチルヘキシル基、シクロヘキシル基、フェニル基、ベンジル基、フェニルエチル基等）；２−ヒドロキシエチルアクリレート、２−ヒドロキシエチルメタクリレート、２−ヒドロキシプロピルアクリレート、２−ヒドロキシプロピルメタクリレート等のヒドロキシ基含有（メタ）アクリル単量体；アクリルアミド、メタクリルアミド、Ｎ−メチルメタクリルアミド、Ｎ−メチルアクリルアミド、Ｎ−メチロールアクリルアミド、Ｎ−メチロールメタクリルアミド、Ｎ，Ｎ−ジメチロールアクリルアミド、Ｎ−メトキシメチルアクリルアミド、Ｎ−メトキシメチルメタクリルアミド、Ｎ−フェニルアクリルアミド等のアミド基含有（メタ）アクリル単量体；Ｎ，Ｎ−ジエチルアミノエチルアクリレート、Ｎ，Ｎ−ジエチルアミノエチルメタクリレート等のアミノ基含有（メタ）アクリル単量体；グリシジルアクリレート、グリシジルメタクリレート等のエポキシ基含有（メタ）アクリル単量体；アクリル酸、メタクリル酸およびそれらの塩（ナトリウム塩、カリウム酸、アンモニウム塩）等のカルボキシル基含有（メタ）アクリル単量体等が挙げられる。上記単量体は１種もしくは２種以上を用いて共重合させることができる。本発明においては、重合性不飽和単量体として少なくとも二重結合を有する酸無水物を使用することが必要であり、これにより、接着性に優れた易接着性ポリアミドフィルムとなる。このような二重結合を有する酸無水物として、上記の例示の中でもマレイン酸無水物が好適である。また、重合課程におけるゲル化防止の点で、スチレンとマレイン酸無水物を併用することが特に好ましい。
【００３３】
グラフト共重合体
グラフト共重合体における疎水性ポリエステル樹脂と重合性不飽和単量体の重量比率、即ち疎水性ポリエステル樹脂／重合性不飽和単量体は、好ましくは４０／６０〜９５／５、より好ましくは５５／４５〜９３／７、特に好ましくは６０／４０〜９０／１０である。疎水性ポリエステル樹脂の重量比率が４０重量％未満の場合、疎水性ポリエステル樹脂の優れた接着性を発揮することができないおそれがあり、逆に９５重量％を超えると、疎水性ポリエステル樹脂の欠点であるブロッキングが起こりやすくなる。
【００３４】
接着改質層に用いられるグラフト共重合体は、一般には、疎水性ポリエステル樹脂を有機溶剤中に溶解させた状態で、重合開始剤および重合性不飽和単量体を添加して反応させることにより得られる。グラフト重合反応終了後の反応生成物は、所望のグラフト共重合体の他に、グラフト重合を受けなかった疎水性ポリエステル樹脂および疎水性ポリエステル樹脂にグラフト重合しなかった重合性不飽和単量体からなる重合体も含有しているが、本発明において、グラフト共重合体はこれらすべてを含む。
【００３５】
本発明において、グラフト共重合体の酸価は、６００当量／１０6 ｇ以上、特に１２００当量／１０6 ｇ以上であることが好ましい。当該酸価が６００当量／１０6 ｇ未満の場合、本発明の易接着性ポリアミドフィルムの接着性が不十分となるおそれがある。
【００３６】
上記のグラフト共重合体は、有機溶媒の溶液または分散液あるいは水系溶媒の溶液または分散液の形態になる。特に、水系溶媒の分散液、即ち水分散樹脂の形態が作業環境、塗布性の点で好ましい。このような水分散樹脂を得るには、通常、有機溶媒中で、前記疎水性ポリエステル樹脂に、親水性重合性不飽和単量体を含む重合性不飽和単量体をグラフト重合し、次いで、水添加、有機溶媒留去により達成される。
【００３７】
上記の親水性重合性不飽和単量体とは、親水基を有するか、親水基に変化し得る基を有する重合性不飽和単量体をいう。親水基としては、例えば、カルボキシル基、水酸基、リン酸基、亜リン酸基、スルホン酸基、アミド基、第４級アンモニウム塩基等が挙げられ、親水基に変化し得る基としては、例えば、酸無水物基、グリシジル基、クロル基等を挙げることができる。これらの中で、水分散性の点およびグラフト共重合体の酸価が高くなる点から、カルボキシル基を有するか、カルボキシル基に変化し得る基（例えば酸無水物基）を有する重合性不飽和単量体を使用することが好ましい。このような親水性重合性不飽和単量体は、前述の重合性不飽和単量体として例示されたもののうち、カルボキシル基、酸無水物基、水酸基、アミノ基等を有する単量体が挙げられ、中でも酸無水物基を有する単量体、特にマレイン酸無水物が好ましい。
【００３８】
水分散化
グラフト共重合体を水分散樹脂とする場合、グラフト共重合体中の枝ポリマーである重合性不飽和単量体の重合体成分の重量平均分子量は５００〜５００００であるのが好ましい。当該重合体成分の重量平均分子量を５００以下にコントロールすることは一般に困難であり、グラフト効率が低下し、疎水性ポリエステル樹脂への親水基の付与が十分に行なわれない傾向がある。また、グラフト共重合体中の重合性不飽和単量体の重合体成分は分散粒子の水和層を形成するが、十分な厚みの水和層をもたせ、安定な分散体を得るためには当該重合体成分の重量平均分子量は５００以上であることが望ましい。また当該重合体成分の重量平均分子量の上限は溶液重合における重合性の点で５００００が好ましい。この範囲内での分子量のコントロールは、重合開始剤の使用量、単量体滴下時間、重合時間、反応溶媒、単量体組成あるいは必要に応じて連鎖移動剤や重合禁止剤を適宜組み合わせることにより行なうことができる。
【００３９】
上記の水分散樹脂は重合方法により多様な粒子径の水分散樹脂が得られるが、レーザー光散乱法により測定される平均粒子径が１０〜５００ｎｍであることが適当であり、分散安定性の点で４００ｎｍ以下が好ましく、より好ましくは３００ｎｍ以下である。５００ｎｍを超えると造膜性が低下して被覆膜が不均一となって、形成された接着改質層表面が光沢の低下により透明性が低下し、逆に１０ｎｍ未満では接着改質層の耐水性が劣るおそれがあり、好ましくない。
【００４０】
水分散グラフト共重合を得るには、グラフト重合は、沸点が５０〜２５０℃の水性有機溶媒を反応溶媒とすることが好ましい。ここで水性有機溶媒とは２０℃における水に対する溶解性が少なくとも１０ｇ／ｌ以上、望ましくは２０ｇ／ｌ以上であるものをいう。沸点が２５０℃を超えるものは、蒸発速度が遅く塗膜の高温焼付によっても充分に取り除くことができず、逆に沸点が５０℃未満では、それを溶媒としてグラフト重合すると、５０℃未満の温度でラジカルに解裂する開始剤を用いる必要があるので取扱上の危険が増大し、好ましくない。このような水性有機溶媒として以下の第１群の水性有機溶媒および／または第２群の水性有機溶媒が挙げられる。
【００４１】
疎水性ポリエステル樹脂をよく溶解し、かつ親水性重合性不飽和単量体を含む重合性不飽和単量体およびそれと疎水性ポリエステル樹脂とのグラフト共重合体を比較的良く溶解する溶媒である第１群の水性有機溶媒としては、エステル類例えば酢酸エチル；ケトン類例えばメチルエチルケトン、メチルイソブチルケトン、シクロヘキサノン；環状エーテル類例えばテトラヒドロフラン、ジオキサン、１，３−ジオキソラン；グリコールエーテル類例えばエチレングリコールジメチルエーテル、プロピレングリコールメチルエーテル、プロピレングリコールプロピルエーテル、エチレングリコールエチルエーテル、エチレングリコールブチルエーテル；カルビトール類例えばメチルカルビトール、エチルカルビトール、ブチルカルビトール；グリコール類若しくはグリコールエーテルの低級エステル類例えばエチレングリコールジアセテート、エチレングリコールエチルエーテルアセテート；ケトンアルコール類例えばダイアセトンアルコール、更にはＮ−置換アミド類例えばジメチルホルムアミド、ジメチルアセトアミド、Ｎ−メチルピロリドン等が挙げられる。
【００４２】
疎水性ポリエステル樹脂をほとんど溶解しないが、親水性重合性不飽和単量体を含む重合性不飽和単量体およびそれと疎水性ポリエステル樹脂とのグラフト共重合体を比較的よく溶解する溶媒である第２群の水性有機溶媒として、水、低級アルコール類、低級カルボン酸類、低級アミン類等が挙げられるが、特に好ましいものとしては炭素数１〜４のアルコール類およびグリコール類である。
【００４３】
グラフト重合を単一溶媒で行なう場合は、第１群の水性有機溶媒からただ一種を選んで行なうことができる。混合溶媒で行なう場合は第１群の水性有機溶媒からのみ複数種選ぶ場合と、第１群の水性有機溶媒から少なくとも一種を選びそれに第２群の水性有機溶媒から少なくとも一種を加える場合がある。グラフト重合反応の進行挙動、グラフト共重合体およびそれから導かれる水分散体の外観、性状等を考慮すると、第１群および第２群の水性有機溶媒のそれぞれ一種からなる混合溶媒を使用するのがよい。
【００４４】
疎水性ポリエステル分子鎖は、第１群の溶媒中では広がりの大きい鎖ののびた状態にあり、第１群／第２群の混合溶媒中では広がりの小さい糸まり状に絡まった状態にあることが、これら溶液中の疎水性ポリエステル樹脂の粘度測定により確認された。疎水性ポリエステル樹脂の溶解状態を調整し分子間架橋を起こりにくくすることがゲル化防止に有効である。効率の高いグラフト重合とゲル化抑制の両立は後者の混合溶媒系において達成される。第１群／第２群の混合溶媒の重量比率は好ましくは９５／５〜１０／９０、より好ましくは９０／１０〜２０／８０、特に好ましくは８５／１５〜３０／７０の範囲である。最適の混合比率は使用する疎水性ポリエステル樹脂の溶解性等に応じて決定される。
【００４５】
上記のグラフト重合には、重合開始剤、例えば、公知の有機過酸化物類や有機アゾ化合物類を用い得る。有磯過酸化物として、ベンゾイルパーオキサイド、ｔ−ブチルパーオキシピバレート等が挙げられ、有機アゾ化合物として、２，２’−アソビスイソブチロニトリル、２，２’−アゾビス（２，４−ジメチルバレロニトリル）等が挙げられる。グラフト重合を行うための重合開始剤の使用量は、重合性不飽和単量体に対して、少なくとも０．２重量％以上、好ましくは０．５重量％以上であることが望ましい。
【００４６】
重合開始剤の他に、枝ポリマーの鎖長を調節するための連鎖移動剤、例えば、オクチルメルカプタン、メルカプトエタノール、３−ｔ−ブチル−４−ヒドロキシアニソール等を必要に応じて用い得る。この場合、重合性不飽和単量体に対して０〜５重量％の範囲で添加されるのが望ましい。
【００４７】
本発明においては、グラフト共重合体は塩基性化合物で中和することが好ましく、中和することによって容易に水分散化することができる。塩基性化合物としては塗膜形成時あるいは硬化剤配合による焼付硬化時に揮散する化合物が望ましく、アンモニアや、トリエチルアミン、Ｎ，Ｎ−ジエチルエタノールアミン、Ｎ，Ｎ−ジメチルエタノールアミン、アミノエタノールアミン、Ｎ−メチル−Ｎ，Ｎ−ジエタノールアミン、イソプロピルアミン、イミノビスプロピルアミン、エチルアミン、ジエチルアミン、３−エトキシプロピルアミン、３−ジエチルアミノプロピルアミン、ｓｅｃ−ブチルアミン、プロピルアミン、メチルアミノプロピルアミン、ジメチルアミノプロピルアミン、メチルイミノビスプロピルアミン、３−メトキシプロピルアミン、モノエタノールアミン、ジエタノールアミン、トリエタノールアミン等の有機アミンが挙げられる。塩基性化合物は、グラフト共重合体中のカルボキシル基含有量に応じて、部分中和もしくは完全中和によって水分散体のｐＨ値が５．０〜９．０の範囲となるように使用するのが望ましい。沸点が１００℃以下の塩基性化合物を使用すると、乾燥後の塗膜中の残留塩基性化合物も少なく、本発明の易接着性ポリアミドフィルムの接着性、耐水性、耐熱水接着性が優れたものとなる。
【００４８】
本発明において、疎水性ポリエステル樹脂に重合性不飽和単量体をグラフト重合させたグラフト共重合体は自己架橋性を有する。常温では架橋しないが、塗布後乾燥時の熱で、１）グラフト共重合体中に存在するカルボキシル基の脱水反応、または２）熱ラジカルによる水素引き抜き反応等の分子間反応、を行い架橋剤なしで架橋する。これにより初めて、本発明の易接着性ポリアミドフィルムの接着性、耐水性を発現できる。塗膜の架橋性については、様々の方法で評価できるが、グラフト共重合体を溶解するクロロホルム中での不溶分率で調べることができる。８０℃以下で乾燥し、１２０℃で５分間熱処理して得られる塗膜の不溶分率が、好ましくは５０％以上、より好ましくは７０％以上である。塗膜の不溶分率が５０％未満の場合は、接着性、耐水性が十分でないばかりでなく、ブロッキングも起こしてしまう。
【００４９】
上記グラフト共重合体は、そのままで接着改質層を形成し得るが、さらに架橋剤（硬化用樹脂）を配合して硬化を行うことにより、接着改質層に高度の耐水性を付与し得る。
【００５０】
架橋剤としては、例えば、アルキル化フェノール類、クレゾール類等とホルムアルデヒドとの縮合物であるフェノールホルムアルデヒド樹脂；尿素、メラミン、ベンゾグアナミン等とホルムアルデヒドとの付加物；この付加物と炭素原子数が１〜６のアルコールからなるアルキルエーテル化合物等のアミノ樹脂；多官能性エポキシ化合物；多官能性イソシアネート化合物；ブロックイソシアネート化合物：多官能性アジリジン化合物；オキサゾリン化合物等が挙げられる。
【００５１】
フェノールホルムアルデヒド樹脂としては、例えば、アルキル化（メチル、エチル、プロピル、イソプロピルまたはブチル）フェノール、ｐ−ｔ−アミルフェノール、４，４’−ｓｅｃ−ブチリデンフェノール、ｐ−ｔ−ブチルフェノール、ｏ−、ｍ−、ｐ−クレゾール、ｐ−シクロヘキシルフェノール、４，４’−イソプロピリデンフェノール、ｐ−ノニルフェノール、ｐ−オクチルフェノール、３−ペンタデシルフェノール、フェノール、フェニルｏ−クレゾール、ｐ−フェニルフェノール、キシレノール等のフェノール類とホルムアルデヒドとの縮合物が挙げられる。
【００５２】
アミノ樹脂としては、例えば、メトキシ化メチロール尿素、メトキシ化メチロールＮ，Ｎ−エチレン尿素、メトキシ化メチロールジシアンジアミド、メトキシ化メチロールメラミン、メトキシ化メチロールベンゾグアナミン、ブトキシ化メチロールメラミン、ブトキシ化メチロールベンゾグアナミン等が挙げられ、好ましくはメトキシ化メチロールメラミン、ブトキシ化メチロールメラミン、メチロール化ベンゾグアナミン等が挙げられる。
【００５３】
多官能性エポキシ化合物としては、例えば、ビスフェノールＡのジグリシジルエーテルおよびそのオリゴマー、水素化ビスフェノールＡのジグリシジルエーテルおよびそのオリゴマー、オルソフタル酸ジグリシジルエステル、イソフタル酸ジグリシジルエステル、テレフタル酸ジグリシジルエステル、ｐ−オキシ安息香酸ジグリシジルエステル、テトラハイドロフタル酸ジグリシジルエステル、ヘキサハイドロフタル酸ジグリシジルエステル、コハク酸ジグリシジルエステル、アジピン酸ジグリシジルエステル、セバシン酸ジグリシジルエステル、エチレングリコールジグリシジルエーテル、プロピレングリコールジグリシジルエーテル、１，４−ブタンジオールジグリシジルエーテル、１，６−へキサンジオールジグリシジルエーテル、ポリアルキレングリコールジグリシジルエーテル類、トリメリット酸トリグリシジルエステル、トリグリシジルイソシアヌレート、１，４−ジグリシジルオキシベンゼン、ジグリシジルプロピレン尿素、グリセロールトリグリシジルエーテル、トリメチロールプロパントリグリシジルエーテル、ペンタエリスリトールトリグリシジルエーテル、グリセロールアルキレンオキサイド付加物のトリグリシジルエーテル等が挙げられる。
【００５４】
多官能性イソシアネート化合物としては、例えば、低分子または高分子の芳香族、脂肪族のジイソシアネート、３価以上のポリイソシアネートが挙げられる。ポリイソシアネートとしては、テトラメチレンジイソシアネート、ヘキサメチレンジイソシアネート、トルエンジイソシアネート、ジフェニルメタンジイソシアネート、水素化ジフェニルメタンジイソシアネート、キシリレンジイソシアネート、水素化キシリレンジイソシアネート、イソホロンジイソシアネート、およびこれらのイソシアネート化合物の３量体がある。さらに、これらのイソシアネート化合物の過剰量と、エチレングリコール、プロピレングリコール、トリメチロールプロパン、グリセリン、ソルビトール、エチレンジアミン、モノエタノールアミン、ジエタノールアミン、トリエタノールアミン等の低分子活性水素化合物、またはポリエステルポリオール類、ポリエーテルポリオール類、ポリアミド類等の高分子活性水素化合物とを反応させて得られる末端イソシアネート基含有化合物が挙げられる。
【００５５】
ブロック化イソシアネートは上記イソシアネート化合物とブロック化剤とを従来公知の適宜の方法より付加反応させて調製し得る。イソシアネートブロック化剤としては、例えば、フェノール、クレゾール、キシレノール、レゾルシノール、ニトロフェノール、クロロフェノール等のフェノール類；チオフェノール、メチルチオフェノール等のチオフェノール類；アセトキシム、メチルエチルケトオキシム、シクロヘキサノンオキシム等のオキシム類；メタノール、エタノール、プロパノール、ブタノール等のアルコール類；エチレンクロルヒドリン、１，３−ジクロロ−２−プロパノール等のハロゲン置換アルコール類；ｔ−ブタノール、ｔ−ペンタノール等の第３級アルコール類；ε−カプロラクタム、δ−バレロラクタム、γ−ブチロラクタム、β−プロピルラクタム等のラクタム類；芳香族アミン類；イミド類；アセチルアセトン、アセト酢酸エステル、マロン酸エチルエステル等の活性メチレン化合物；メルカプタン類；イミン類；尿素類；ジアリール化合物類；重亜硫酸ソーダ等が挙げられる。
【００５６】
これらの架橋剤は、それぞれ単独または２種以上混合して用い得る。架橋剤の配合量としては、グラフト共重合体１００重量部に対して、５重量部〜４０重量部が好ましい。架橋剤の配合方法としては、（１）架橋剤が水溶性である場合、直接グラフト共重合体の水系溶媒溶液または分散液中に溶解または分散させる方法、または（２）架橋剤が油溶性である場合、グラフト化反応終了後、反応液に添加する方法がある。これらの方法は、架橋剤の種類、性状により適宜選択し得る。さらに架橋剤には、硬化剤あるいは促進剤を併用し得る。
【００５７】
上記グラフト共重合体はそのままでも接着改質層を形成し得るが、他の目的から、汎用のポリエステル系樹脂、ウレタン系樹脂、アクリル樹脂、それらの共重合体、各種水溶性樹脂等や各種機能性樹脂（例えばポリアニリンやポリピロール等の導電性樹脂や抗菌性樹脂、紫外線吸収性樹脂、ガスバリア性樹脂）を配合して接着改質層を形成してもかまわない。
【００５８】
接着改質層に、さらに本発明の効果を損なわない範囲で、各種界面活性剤、帯電防止剤、無機滑剤、有機滑剤、紫外線吸収剤等の添加剤を含有させることもできる。
【００５９】
接着改質層の形成は、グラフト共重合体の有機溶媒溶液または分散液あるいは水系溶媒の溶液または分散液、好ましくは水系溶媒分散液を、好ましくは未延伸または一軸延伸された基材フィルムに塗布、乾燥することにより行われる。上記溶液または分散液中のグラフト共重合体の固形分含有量は、通常１重量％〜５０重量％、好ましくは３重量％〜３０重量％である。
【００６０】
塗布方法としては、グラビア方式、リバース方式、ダイ方式、バー方式、ディップ方式等の公知の方法が採用される。塗布液の塗布量は、固形分として０．００５〜１０ｇ／ｍ2 、好ましくは０．０２〜０．５ｇ／ｍ2 である。塗布量が０．００５ｇ／ｍ2 未満になると、本発明の易接着性ポリアミドフィルムの十分な接着強度が得られない。１０ｇ／ｍ2 を超えるとブロッキングが発生し、実用上問題がある。
【００６１】
塗布後の乾燥条件は特に規制は無いが、グラフト共重合体のもつ自己架橋性を発現するためには、基材フィルムおよびグラフト共重合体に熱劣化が起こらない範囲内で、熱量を多くする条件が好ましい。具体的には８０℃〜２５０℃、さらに好ましくは１５０℃〜２２０℃である。ただし乾燥時間を長くすることにより、比較的低い温度でも十分な自己架橋性を発現するため上記の条件に限らない。
【００６２】
未延伸あるいは一軸延伸された基材フィルムに上記塗布液を塗布、乾燥後、当該フィルムを一軸またはそれ以上で延伸する場合、塗布後の乾燥温度はその後の延伸に影響しない範囲の条件で乾燥する必要があり、基材フィルムの場合、塗膜の水分率を２％以下にして延伸し、その後２００℃以上で熱固定を行うことにより塗膜が強固になり、接着改質層と基材フィルムとの接着性が飛躍的に向上する。水分率が２％を超えると乾燥温度にもよるが、横延伸工程中に結晶化が起こり易くなり、平面性の悪化や延伸性が損なわれる場合がある。
【００６３】
二軸延伸された基材フィルムに上記塗布液を塗布する場合、基材フィルムと接着改質層との接着性をさらに良くするため、接着改質層の形成前に基材フィルムにコロナ処理、火炎処理、電子線照射等による表面処理をしてもよい。
【００６４】
接着改質層は各種材料と良好な接着性を有するが、接着改質層上に層形成する際には、さらに接着性をよくするために、予め当該接着改質層にさらにコロナ処理、火炎処理、電子線照射等による表面処理をしても良い。
【００６５】
本発明の易接着性ポリアミドフィルムを包装材として使用する場合には、接着改質層上に熱接着性を与える為のポリオレフィン系樹脂よりなるシーラント層が形成される。当該ポリオレフィン系樹脂としては、例えば、ＬＤＰＥ、ＬＬＤＰＥ、ＣＰＰ等が例示される。当該シーラント層は必ずしも単層である必要はなく複層であってもよく、複層構造とするときの各層を構成する樹脂も、同種の樹脂の組合せはもとより、異種ポリマーの共重合物や変性物、ブレンド物等を積層したものであってもよい。例えば、ラミネート性やシーラント性を高めるため、ベースとなる熱可塑性ポリオレフィン系樹脂のガラス転移温度（Ｔｇ）や融点よりも低いポリマーを配合したり、耐熱性を付与するため逆にＴｇや融点の高いポリマーを配合することも可能である。
【００６６】
シーラント層には、必要に応じて各種の添加剤、例えば、可塑剤、熱安定剤、紫外線吸収剤、酸化防止剤、着色剤、フィラー、帯電防止剤、抗菌剤、滑剤、耐ブロッキング剤、他の樹脂等をブレンドすることも可能である。
【００６７】
当該シーラント層は、接着剤を用いたドライラミネート法やウェットラミネート法、更には溶融押出ラミネート法や共押出ラミネート法等によって、接着改質層の上に形成される。
【００６８】
上記包装材料をボイル処理やレトルト処理等の加熱処理を施す場合には、接着改質層とシーラント層の間には、例えば無機蒸着層が形成される。当該無機蒸着層は、酸化珪素、酸化アルミニウム、酸化マグネシウムやこれらの混合物等を含有するものである。酸化アルミニウムと酸化珪素の混合物を含有する無機蒸着層は、透明で、ボイル処理やレトルト処理あるいはゲルボ試験（耐屈曲性試験）にも耐え得る優れたガスバリア性を付与できることから特に好ましい。この場合、無機蒸着層中の酸化アルミニウムの含有率は、好ましくは５重量％以上４５重量％以下、より好ましくは１０重量％以上３５重量％以下、特に好ましくは１５重量％以上２５重量％以下である。
【００６９】
上記無機蒸着層の膜厚は、通常１０〜５０００Å、好ましくは５０〜２０００Åである。膜厚が１０Å未満では満足のいくガスバリア性が得られ難く、また５０００Åを超えて過度に厚くしても、それに相当するガスバリア性向上効果は得られず、耐屈曲性や製造コストの点で却って不利となる。
【００７０】
無機蒸着層の作製には、真空蒸着法、スパッタリング法、イオンプレーティング法等の物理蒸着法、あるいはＣＶＤ等の化学蒸着法等が適宜用いられる。例えば真空蒸着法を採用する場合は、蒸着原料としてＳｉＯ2 とＡｌ2 Ｏ3 の混合物、あるいはＳｉＯ2 とＡｌの混合物等が用いられる。加熱には、抵抗加熱、誘導加熱、電子線加熱等を採用することができ、また、反応ガスとして酸素、窒素、水素、アルゴン、炭酸ガス、水蒸気等を導入したり、オゾン添加、イオンアシスト等の手段を用いた反応性蒸着を採用することも可能である。更に、基材ポリアミドフィルムにバイアスを印加したり、加熱したりあるいは冷却する等、成膜条件も任意に変更することができる。上記蒸着材料、反応ガス、基板バイアス、加熱・冷却等は、スパッタリング法やＣＶＤ法を採用する場合にも同様に変更可能である。
【００７１】
かくして得られる本発明の易接着性ポリアミドフィルムは、味噌、漬物、惣菜、ベビーフード、佃煮、こんにゃく、ちくわ、蒲鉾、水産加工品、ミートボール、ハンバーグ、ジンギスカン、ハム、ソーセージ、その他の畜肉加工品、茶、コーヒー、紅茶、鰹節、昆布、ポテトチップス、バターピーナッツ等の油菓子、米菓、ビスケット、クッキー、ケーキ、饅頭、カステラ、チーズ、バター、切り餅、スープ、ソース、ラーメン、わさび等の食品や、練り歯磨き等の包装用材料として有効に利用することができ、ペットフード、農薬、肥料、輸液パック、あるいは半導体や精密材料の包装用材料や、さらには医療、電子、化学、機械等の産業材料の包装用材料にも有効に活用することができる。
【００７２】
また包装材料の形態にも特に制限がなく、袋、フタ材、カップ、チューブ、スタンディングパック等に幅広く適用できる。
【００７３】
【実施例】
以下、実施例を挙げて本発明を具体的に説明するが、本発明はもとより下記実施例によって制限を受けるものではなく、本発明の趣旨に適合し得る範囲で適宜変更を加えて実施することも可能であり、それらはいずれも本発明の技術的範囲に含まれる。なお、本明細書中の特性値の測定は下記の方法に従った。
【００７４】
１．接着性
易接着性ポリアミドフィルムの接着改質層（接着改質層の表面に無機蒸着層を設けた場合も含む）の表面にシーラント層を設けた積層フィルムについて、東洋測器社製「テンシロンＵＴＭ２」を用いて、予め接着改質層とシーラント層との界面に剥離部を設け、テンシロンのチャックに固定した。この界面に水を付着させながら９０度剥離を行い、接着改質層とシーラント層間のＳ−Ｓカーブから接着性を評価した（単位はｇ／１５ｍｍ）。２００ｇ／１５ｍｍ以上であれば接着性は良好であると判断した。
【００７５】
２．吸水率比
基材フィルムのＸ層およびＹ層を構成する脂肪族ポリアミド樹脂（Ａ）および（Ｂ）について、樹脂（Ａ）および（Ｂ）を各々単層フィルムとし、各々をＡＳＴＭ  Ｄ５７０に準拠して２３℃水中に２４時間浸漬した後、浸漬前後の重量よりそれぞれ吸水率（ａ）、（ｂ）を求め、その値から（ｂ）／（ａ）を計算した。
【００７６】
３．寸法変化
基材フィルムの湿度膨張による寸法変化を熱応力歪み測定装置ＴＭＡ（真空理工社製）およびガス加湿装置の組み合わせにより吸湿寸法伸びを測定した。基材ポリアミドフィルムを長さ５０ｍｍ、幅４ｍｍに試料を切りＴＭＡ装置にセットする。ガス加湿装置で水蒸気を徐々に送り込み▲１▼８０％ＲＨ→▲２▼３５％ＲＨ→▲３▼７３％ＲＨ→▲４▼３５％ＲＨに相対湿度を変更した。但し、各々の設定では、３０分間応答が安定した後湿度を変更した。吸湿伸びの算出方法は次式に従った。
湿度変更▲２▼〜▲３▼時の基材フィルムの幅方向の伸び：ｘ1 （％）
湿度変更▲３▼〜▲４▼時の基材フィルムの幅方向の伸び：ｘ2 （％）
湿度変更▲２▼〜▲３▼時の湿度差：ｙ1 （％）
湿度変更▲３▼〜▲４▼時の湿度差：ｙ2 （％）
これらの値より、湿度６０％当たりの基材フィルムの幅方向の伸びを以下の式で計算した。
ｚ1 ＝ｘ1 ／ｙ1 ×６０
ｚ2 ＝ｘ2 ／ｙ2 ×６０
吸湿寸法伸び率（％）は、ｚ1 とｚ2 の平均値とした。この吸湿寸法伸び率（％）が２．０以下のものを良品とした。なお、基材フィルムの「幅方向」とは、フィルムの流れ方向に対して直交する方向のことをいう。
【００７７】
４．耐屈曲疲労試験
易接着性ポリアミドフィルムについて、耐屈曲疲労試験を理学工業社製のゲルボフレックステスターを用いて以下の方法により評価した。直径３．５インチの固定ヘッド側に、他の端を可動ヘッド側に固定し、初期の把持間隔を７インチとした。ストロークの最初の３．５インチで４４０度のひねりを与え、その後２．５インチは直線水平運動で全ストロークを終えるような屈曲疲労を４０回／分の速さで１０００回行い、フィルムに発生したピンホール個数を数えた。なお、測定は２５℃の環境下で行い、フィルムに発生する穴の個数が２０個／７インチ四方以下を良品とした。
【００７８】
５．透明性
易接着性ポリアミドフィルムについて、ＪＩＳ−Ｋ６７１４に準拠して、東洋精機製作所へイズテスターにてへイズ値を測定した。へイズ値が、５．０％以下のものは透明性良好と評価した。
【００７９】
（疎水性ポリエステル樹脂Ａ−１の調製）
攪拌機、温度計および部分還流式冷却器を具備したステンレススチール製オートクレーブに、ジメチルテレフタレート３４５重量部、１，４−ブタンジオール２１１重量部、エチレングリコール２７０重量部およびテトラ−ｎ−ブチルチタネート０．５重量部を仕込み、１６０℃から２２０℃まで４時間かけてエステル交換反応を行った。次いで、フマル酸１４重量部およびセバシン酸１６０重量部を加え、２００℃から２２０℃まで１時間かけて昇温しエステル化反応を行った。次いで２５５℃まで昇温し、反応系を徐々に減圧した後、０．２２ｍｍＨｇの減圧下で１時間３０分反応させ、疎水性ポリエステル樹脂（Ａ−１）を得た。得られたポリエステルは、淡黄色透明であった。
【００８０】
ＮＭＲで測定した重量平均分子量は２００００であり、組成は以下のようであった（単位モル％）
テレフタル酸：７０
セバシン酸：２６
フマル酸：４
エチレングリコール：５０
１，４−ブタンジオール：５０
【００８１】
（グラフト共重合体Ｂ−１および塗布液の調製）
攪拌機、温度計、還流装置と定量滴下装置を備えた反応器に疎水性ポリエステル樹脂（Ａ−１）７５重量部、メチルエチルケトン５６重量部およびイソプロピルアルコール１９重量部を入れ、６５℃で加熱、攪拌し、樹脂を溶解した。樹脂が完溶した後、無水マレイン酸１５重量部をポリエステル溶液に添加した。次いで、スチレン１０重量部、およびアゾビスジメチルバレロニトリル１．５重量部を１２重量部のメチルエチルケトンに溶解した溶液を０．１ｍｌ／ｍｉｎでポリエステル溶液中に滴下し、さらに２時間攪拌を続けた。反応溶液から分析用のサンプリングを行った後、メタノール５重量部を添加した。次いで、水３００重量部とトリエチルアミン１５重量部を反応溶液に加え、１時間攪拌した。その後、反応器内温を１００℃に上げ、メチルエチルケトン、イソプロピルアルコール、過剰のアンモニアを蒸留により留去し、水分散グラフト共重合体（Ｂ−１）を得た。当該水分散グラフト共重合体（Ｂ−１）は淡黄色透明であった。当該水分散グラフト共重合体（Ｂ−１）を、固形分濃度１０％になるように水：イソプロピルアルコール＝９：１（重量比）で希釈して塗布液を調製した。
【００８２】
実施例１
Ｘ層として１００重量部のナイロン６、Ｙ層としてナイロン１２（ダイセルヒュルス社製、ダイアミドＬ１９４０）１００重量部を使用し、Ｙ層／Ｘ層／Ｙ層の層構成で、厚み比率をＹ層：Ｘ層：Ｙ層＝１．５：７．０：１．５で溶融共押出し積層して、２０℃の回転ドラム上で冷却して厚さ１８０μｍの未延伸フィルムを得た。この未延伸フィルムを５０℃で３．０倍に縦延伸した。次いで上記の水分散グラフト共重合体（Ｂ−１）含有塗布液をダイコーター方式で塗布し、７０℃の熱風で乾燥し、次いで１２５℃で横方向に４．０倍延伸し、２１５℃で熱固定を行い、厚み１５μｍの２軸延伸コーティングポリアミドフィルムを得た。最終的な水分散グラフト共重合体（Ｂ−１）含有塗布液の塗布量は０．１ｇ／ｍ2 であった。
【００８３】
参考例１
実施例１において、Ｙ層として１００重量部のナイロン６／１２を用いたこと以外は、実施例１と全く同様に行ない、２軸延伸コーティングポリアミドフィルムを得た。
【００８４】
実施例２
実施例１において、Ｙ層／Ｘ層／Ｙ層の層構成のポリアミドフィルム各層の厚みをＹ層：Ｘ層：Ｙ層＝０．５：９．０：０．５としたこと以外は、実施例１と全く同様に行ない、２軸延伸コーティングポリアミドフィルムを得た。
【００８５】
参考例２
参考例１において、Ｙ層／Ｘ層／Ｙ層の層構成のポリアミドフィルム各層の厚みをＹ層：Ｘ層：Ｙ層＝０．５：９．０：０．５としたこと以外は、参考例１と全く同様に行ない、２軸延伸コーティングポリアミドフィルムを得た。
【００８６】
（グラフト共重合体Ｂ−２および塗布液の調製）
攪拌機、温度計、還流装置と定量滴下装置を備えた反応器に疎水性ポリエステル樹脂（Ａ−１）７５重量部、メチルエチルケトン５６重量部およびイソプロピルアルコール１９重量部を入れ、６５℃で加熱、攪拌し、樹脂を溶解した。樹脂が完溶した後、メタクリル酸１７．５重量部とアクリル酸エチル７．５重量部の混合物、およびアゾビスジメチルバレロニトリル１．２重量部を２５重量部のメチルエチルケトンに溶解した溶液を０．２ｍｌ／ｍｉｎでポリエステル溶液中に滴下し、さらに２時間攪拌を続けた。反応溶液から分析用のサンプリングを行った後、水３００重量部とトリエチルアミン２５重量部を反応溶液に加え、１時間攪拌した。その後、反応器内温を１００℃に上げ、メチルエチルケトン、イソプロピルアルコール、過剰のトリエチルアミンを蒸留により留去し、水分散グラフト共重合体（Ｂ−２）を得た。当該水分散グラフト共重合体（Ｂ−２）は淡黄色透明であった。当該水分散グラフト共重合体（Ｂ−２）を、固形分濃度１０％になるように水：イソプロピルアルコール＝９：１（重量比）で希釈して塗布液を調製した。
【００８７】
比較例１
実施例１において、水分散グラフト共重合体（Ｂ−１）含有塗布液の代わりに水分散グラフト共重合体（Ｂ−２）含有塗布液を用いたこと以外は、実施例１と全く同様に行ない、２軸延伸コーティングポリアミドフィルムを得た。
【００８８】
比較例２
実施例１において、Ｘ層およびＹ層ともにナイロン６を１００重量部を用いたこと以外は、実施例１と全く同様に行ない、２軸延伸コーティングポリアミドフィルムを得た。
【００８９】
比較例３
実施例１において、基材フィルムに水分散グラフト共重合体（Ｂ−１）含有塗布液を塗布しなかったこと以外は、実施例１と全く同様に行ない、２軸延伸コーティングポリアミドフィルムを得た。
【００９０】
実施例１、実施例２、参考例１、参考例２、および比較例１〜３で得られた２軸延伸コーティングポリアミドフィルムについて評価した。その結果を表１に示す。
【００９１】
【表１】
0004660865.tif 000002
【００９２】
表１より、実施例１及び２で得られた２軸延伸コーティングポリアミドフィルムは、透明性、耐屈曲疲労性および接着性が良好であり、また基材フィルムの寸法変化が少ないものであることがわかる。
【００９３】
【発明の効果】
以上の説明で明らかなように、本発明の易接着性ポリアミドフィルムは、所定のポリエステル系グラフト共重合体を特定の基材フィルム上に特定の組成の接着改質層を形成してなるものであり、耐屈曲疲労性、透明性を損なうことなく、寸法安定性に優れ、湿潤下における接着性に優れ、特にドライラミネートや押出ラミネート等で接着改質層上に積層されるシーラント材や、金属、無機物またはそれら酸化物の薄膜との接着性に優れ、積層体のレトルト処理や沸水処理による破袋を著しく減少させることができる。